완전히 건조 시킨 10 L 스틸 반응기 에 질소 분위기 하 에서 헥산 2 . 7 kg 과 1 , 3 - 부타디엔 300 g 을 투입 하 고 300 rpm 으로 교반 하 면서 60 ℃ 로 승 온 시켰 다 . 여기 에 상기 촉매 조성물 을 투입 하 고 60 분 동안 중합 반응 을 실시 하 여 말단 에 활성 화 된 알루미늄 부위 를 포함 하 는 부타디엔 중합체 중합체 용액 을 제조 하 였 다 . 이때 , 1 , 3 - 부타디엔 의 폴리부타디엔 으로 의 전환율 은 약 100 % 이 었 으며 , 상기 중합체 용액 에서 일부 를 채취 하 여 변성 전 중합체 무니 점 도 및 분지도 를 측정 하 는 데 사용 하 였 다 .